【事件の表示】
　特許第２９０４５４４号「熱転写用画像受容シート」の特許に対する特許異議の申立てについて、次のとおり決定する。
【結　論】
　訂正を認める。
　特許第２９０４５４４号の請求項１に係る特許を維持する。
【理　由】
１．手続きの経緯
　特許第２９０４５４４号の請求項１に係る発明は、平成２年４月２４日に出願され、平成１１年３月２６日にその特許の設定の登録がなされ、その後、有限会社神奈川フィールドサービスより特許異議申立がなされ、取消理由通知がなされその指定期間内である平成１２年６月２０日に訂正請求がなされたものである。　
２．訂正の適否について　
　2.1　訂正の内容　
　上記訂正請求による訂正の内容は次のとおりである。　
　Ａ．特許請求の範囲【請求項１】の「シート状支持体と、その少なくとも１面上に形成され、かつ熱転写された染料画像を染着固定し得る重合体を主成分として含む画像受容層とを有し、前記画像受容層中の主成分重合体が、140℃において106Pa・Ｓ以上の溶融粘度を示し、かつ160℃において、105Pa・Ｓ以上の溶融粘度を示し、その分子内にエステル結合単位を含む重合体およびその架橋体から選ばれた少なくとも１員からなる、ことを特徴とする熱転写用画像受容シート。」を、「シート状支持体と、その少なくとも１面上に形成され、かつ熱転写された染料画像を染着固定し得る重合体を主成分として含む画像受容層とを有する熱転写用画像受容シートにおいて、該重合体が、「140℃において106Pa・Ｓ以上の溶融粘度を示し、かつ160℃において、105Pa・Ｓ以上の溶融粘度を示し、その分子内にエステル結合単位を含む重合体を、２〜３官能のイソシアネート化合物で架橋した架橋体」であることを特徴とする熱転写用画像受容シート。」と訂正する。　
　Ｂ．明細書第５頁第２〜１１行（特許公報第３欄第４０〜４８行）の「本発明の熱転写用画像受容シートは、シート状支持体と、その少なくとも１面上に形成され、かつ熱転写された染料画像を染着固定し得る重合体を主成分として含む画像受容層とを有し、前記画像受容層中の主成分重合体が、１４０℃において106Pa・Ｓ以上の溶融粘度を示し、かつ160℃において、105Pa・Ｓ以上の溶融粘度を示し、かつ160℃において、105Pa・Ｓ以上の溶融粘度を示し、その分子内にエステル結合単位を含む重合体、およびその架橋体から選ばれた少なくとも１員からなることを特徴とするものである。」を　
「本発明の熱転写用画像受容シートは、シート状支持体と、その少なくとも１面上に形成され、かつ熱転写された染料画像を染着固定し得る重合体を主成分として含む画像受容層とを有する熱転写用画像受容シートにおいて、該重合体が、「140℃において106Pa・Ｓ以上の溶融粘度を示し、かつ160℃において、105Pa・Ｓ以上の溶融粘度を示し、その分子内にエステル結合単位を含む重合体を、２〜３官能のイソシアネート化合物で架橋した架橋体」であることを特徴とする熱転写用画像受容シートである。」と訂正する。　
　Ｃ．明細書第５頁第１６行（特許公報第４欄第２行）の「また染料染着用重合体が架橋体である場合、」を「また染料染着用重合体は架橋体であり、」と訂正する。　
　Ｄ．明細書第８頁第１７〜１９行（特許公報第５欄第６〜８行）の「例えばトリレンジイソシアネートなどの２〜３官能のイソシアネート化合物が好ましく用いられる。」を「例えばトリレンジイソシアネートなどの、２〜３官能のイソシアネート化合物が用いられる。」と訂正する。　
　2.2　訂正の目的の適否、新規事項の有無及び特許請求の範囲の実質的な拡張、変更の存否　
　上記訂正Ａ．は、訂正前は「分子内にエステル結合単位を含む重合体およびその架橋体から選ばれた少なくとも１員」であったものから「架橋体」のみを採択するものであり、更に、架橋剤を「２〜３官能イソシアネート化合物」に限定するものであるから、特許請求の範囲の減縮を目的とするものであり、また、この訂正は、明細書第８頁第１５〜１９頁（特許公報第５欄第６〜８行）、実施例１〜３の記載に基づくものであり、かつ、実質上特許請求の範囲を拡張もしくは変更するものでもない。　
　上記訂正Ｂ．、Ｃ．及びＤ．は、特許請求の範囲の減縮にともなう明りょうでない記載の釈明を目的とするものであって、また、特許請求の範囲に記載された事項の範囲内のものであり、かつ、実質上特許請求の範囲を拡張又は変更するものではない。　
　2.3　独立特許要件の判断　
　2.3.1訂正後の発明　
　訂正後の請求項１に係る発明は、その特許請求の範囲の請求項１に記載された次のとおりのものである。　
　「シート状支持体と、その少なくとも１面上に形成され、かつ熱転写された染料画像を染着固定し得る重合体を主成分として含む画像受容層とを有する熱転写用画像受容シートにおいて、該重合体が、「140℃において106Pa・Ｓ以上の溶融粘度を示し、かつ160℃において、105Pa・Ｓ以上の溶融粘度を示し、その分子内にエステル結合単位を含む重合体を、２〜３官能のイソシアネート化合物で架橋した架橋体」であることを特徴とする熱転写用画像受容シート。」　
　（以下本件発明という。）
　2.3.2　取消理由の趣旨　
　取消理由の趣旨は、本件訂正前の特許請求の範囲の請求項１に係る発明は、下記の刊行物１及び２に記載された発明であるから、特許法第２９条第１項第３号の規定により特許することはできない、というものである。　
　　　　　　　　　　記　
　刊行物１：特開平２−９９３８９号公報　
　刊行物２：特開平１−２８０５８５号公報　
　2.3.3　刊行物の記載　
　刊行物１には次の記載がなされている。　
　(1)「［産業上の利用分野］　
　本発明は、熱昇華性染料を含有した転写層を有する熱転写記録媒体と組み合わせて使用される昇華型熱転写用被転写体に関する。」（第１頁左下欄第１１〜１４行）　
　(2)「実施例１　
　スチレン−無水マレイン酸共重合体の粉末5ｇをイソプロパノール250ｍｌとともに70℃で2時間攪拌して無色透明なスチレン−マレイン酸イソプロピルエステル共重合体を得た。この溶液をワイヤーバーを用いて、厚さ約150μｍの合成紙（商品名ユポFPC-150、王子油化合成紙社製）上に塗布し、乾燥温度75℃で2分間乾燥して厚さ約0.5μｍのバリア層を形成した。
　このバリア層の上に下記処方の受容層用塗布液をワイヤバーを用いて塗布し、乾燥温度75℃で1分間乾燥した厚さ5μｍの染料受容層を形成させて、本発明の被転写体を作成した。　
　ポリエステル樹脂、バイロン　290、　
　　　　［東洋紡（株）製］　　　　　　　　　　　　　　20部
　シリコーンオイルＫＦ393　
［信越化学（株）製］　　　　　　　　　　　　　　　　　 1部　
　メチルエチルケトン　　　　　　　　　　　　　　　　　40部　
　トルエン　　　　　　　　　　　　　　　　　　　　　　40部　」（第２頁左下欄第１０行〜右下欄第８行）　
　刊行物２には次の記載がなされている　
　(3)「上記諸課題は熱により溶融もしくは昇華して移行する染料を含有する染料層を有する熱転写シートと組み合わせて使用され、基体シートの表面に前記熱転写シートより移行する染料を受容する受容層を有している被熱転写シートにおいて基体シートと受容層の間に少なくとも１層のイソシアネート化合物を含む中間層を有することをを特徴とする被熱転写シートによって解決された。」（第２頁左上欄第１７行〜右上欄第４行）　
　(4)「受容層用塗料組成物（２）　
　ポリエステル樹脂　　　　　　　　　　　　　　　　　　　20ｇ　
　　　　（東洋紡製バイロン290）　
　アミノ変性シリコンオイル　　　　　　　　　　　　　　　 0.5ｇ　
　　　　（信越シリコーン製　ＫＦ−857）　
　エポキシ変性シリコーンオイル　　　　　　　　　　　　　 0.5ｇ　
　チヌビン109（チバガイギー社製）　 　　　　　　　　　　 3ｇ　
　メチルエチルケトン　　　　　　　  　　　　　　　　　　85ml　
　トルエン　　　　　　　　　　　　  　　　　　　　　　　85ml　
　シクロヘキサノン　　　　　　　　　  　　　　　　　　　30ml　
　」（第８頁左上欄第１２行〜右上欄第１行）　
　2.3.4　対比判断　
　2.3.4.1　特許法第２９条第１項第３号違反について　
　刊行物１の実施例１には、「ポリエステル樹脂、バイロン290、［東洋紡（株）製］」を染料受容層として用いた被転写体が記載され、刊行物２の記載(4)には「ポリエステル樹脂　（東洋紡績製バイロン２９０）」を受容層用塗料組成物とすることが記載されている。　
　そして、東洋紡績社製のポリエステル樹脂である「バイロン　２９０」が本件発明の要件の溶融粘度を有することは、本件特許明細書の記載より明らかであるから、刊行物１ないし２には訂正前の本件請求項１に係る発明が記載されていたこととなる。　
　しかしながら、訂正により本件発明は、主成分重合体が「分子内にエステル結合単位を含む重合体を、２〜３官能のイソシアネート化合物で架橋した架橋体」と訂正され、上記刊行物１ないし２に記載の架橋していない重合体である「バイロン２９０」を含まないものとなった。　
　したがって、本件発明は上記刊行物１ないし２に記載された発明ではない。　
　2.3.5　訂正の可否についての結論　
　よって、上記訂正は、特許法等の一部を改正する法律（平成６年法律第１１６号。以下「平成６年改正法という。」）附則第６条第１項の規定によりなお従前の例によるとされる、特許法第１２１条の４第３項において準用する平成６年改正法による改正前の特許法第１２６条第１項ただし書、第２項及び第３項の規定に適合するので、当該訂正を認める。　
　３．申立理由についての当審の判断　
　3.1　異議申立の理由の概要　
　申立人有限会社神奈川フィールドサービスは、甲第１号証（特開平２−９２５９２号公報）、甲第２号証（特開昭２−３４３９２号公報）を提出し、訂正前の請求項１に係る発明は、甲第１号証及び２号証に記載された発明に基づき当業者が容易に発明をすることができた発明であるから、特許法第２９条第２項の規定に違反して特許されたものであると主張する。　
　3.2　請求項１に係る発明　
　本件訂正は認めるので、本件請求項１に係る発明は2.3.1に記載のとおりである。　
　3.3　甲号各証の記載　
　甲第１号証には次の記載がなされている。　
(a)「１．基材シートの少なくとも片面に染料を受容する染着層を、更にその上に離型層を設けてなる熱転写用被記録シートであって、該染着層が(A)ポリマー主鎖中にビスフェノールＡ成分を有し、ガラス転移温度が60℃以上である飽和ポリエステル樹脂及び(B)ポリイソシアネート化合物の両成分を含有し、更に該離形層がシリコーン系界面活性剤及びフッ素系界面活性剤から選ばれた少くとも一種からなり、かつ該離形層の厚みが50〜200Åであることを特徴とする熱転写用被記録シート」（特許請求の範囲第１項）　
(b)「飽和ポリエステル(A)は、上述した通り、ガラス転移温度が60℃以上であることを要するが、ガラス転移温度が60℃未満では耐熱性、保存安定性が低く、色移りやシート面同士のブロッキングを生じ、また熱転写記録時の印字のにじみ、ぼけ、かすれ等が生じやすくなり、好ましくない。」（第３頁右下欄第８〜１３行）　
(C)「ポリイソシアネート化合物はこれを併用することで染着層を構成する飽和ポリエステル樹脂の部分的架橋を進め、」（第４頁左上欄第１６〜１８行）　
　甲第２号証には次の記載がなされている。　
(d)「(1)昇華型染料を含有する色材層を熱転写シート基材上に有する熱転写シートと組み合わせて使用する被熱転写シートであって，シート基材上に，下記の熱可塑性ポリエステル樹脂（Ａ）及び（Ｂ）と２個以上のイソシアネート基を有するイソシアネート化合物を主体とするコーテイング剤層を被熱転写層として有することを特徴とする被熱転写シート。　
　熱可塑性ポリエステル樹脂（Ａ）：　
・・・・・・・・・・・・・・・・・・・・・・・・・・・・・・・・・　
ガラス転移温度５０〜９０℃相対粘度１．３以上のポリエステル樹脂。　
　熱可塑性ポリエステル樹脂（Ｂ）：　
・・・・・・・・・・・・・・・・・・・・・・・・・・・・・・・・　
ガラス転移温度５０〜９０℃、相対粘度１．２以上１．３未満の分岐ポリエステル樹脂。」（特許請求の範囲第１項）　
(e)「また、本発明のポリエステル樹脂Ａ,Ｂは何れも，ガラス転移温度（以下,Ｔｇという）が50〜90℃である。Ｔｇが50℃未満の場合は，受像層への昇華性染料の移動は容易であるが，画像の安定性に欠けることがあり，」（第３頁左下欄第７〜１１行）　
　3.4　当審の判断　
　　本件発明と、甲第１号証に記載された発明について検討する。　
　甲第１号証には、基材シートの片面に、(A)ポリマー主鎖中にビスフェノールＡ成分を有し、ガラス転移温度が60℃以上である飽和ポリエステル樹脂及び(B)ポリイソシアネート化合物の両成分を含有する染着層を設けた熱転写用被記録シートが記載され、甲第１号証の「基材シート」、「染着層」、「熱転写用被記録シート」は、本件発明の「シート状支持体」、「画像受容層」、「熱転写用画像受容シート」にそれぞれ相当する。　
　本件発明と甲第１号証に記載の発明とをを対比すると、本件発明が画像受容層中の重合体が、「140℃において１０６Ｐａ・Ｓ以上の溶融粘度を示し、かつ160℃において、１０５Ｐａ・Ｓ以上の溶融粘度」を示すのに対し、甲第１号証に記載の発明では、該層中の重合体の「ガラス転移温度を６０℃以上」とし、溶融粘度についての記載はない点で相違し、その余の点では一致する。　相違点について検討する。　
　本件発明は画像受容層中の主成分重合体の140℃及び160℃での溶融粘度を特定することにより、「融着を軽減し、かつ保存性の優れた染料染着用重合体は、そのガラス転移点を上昇させることにより得られるが、転写開始温度が上昇し、同一の加熱条件では感度が低下する」という従来技術の欠点を解消できるという知見（特許公報第３欄第３０〜３８行参照）に基づくものであり、しかも、ガラス転移温度と溶融粘度とが密接な関連性があり、ガラス転移温度60℃以上であることから、140℃及び160℃の溶融粘度が特定できることが、当業者の常識であるものとは認められないし、またこのことを示す根拠を異議申立人は提示するものではない。　
　したがって、甲第１号証に記載の発明は、本件発明の上記相違点に係る要件及びそれに伴う効果を示唆するところはないので、同号証に基づいて当業者が容易に発明をすることができたものとすることはできない。　
　甲第２号証には、シート基体上にガラス転移温度が50〜90℃である熱可塑性ポリエステル樹脂と２個以上のイソシアネート基を有するイソシアネート化合物を主体とするコーティング剤層を被熱転写層とする被熱転写シートが記載され、甲第２号証の「シート基材」、「被熱転写層」、「被熱転写シート」は、本件発明の「シート状支持体」、「画像受容層」、「熱転写用画像受容シート」にそれぞれ相当する。　
　本件発明と甲第２号証に記載の発明とをを対比すると、本件発明が画像受容層中の重合体が、「140℃において１０６Ｐａ・Ｓ以上の溶融粘度を示し、かつ160℃において、１０５Ｐａ・Ｓ以上の溶融粘度」を示すのに対し、甲第２号証に記載の発明では、溶融粘度についての記載はない点で相違し、その余の点では一致する。　
　相違点について検討する。　
　本件発明と甲第２号証に記載の発明との相違点は、本件発明が溶融粘度を特定し、甲第２号証がガラス転移温度を特定する点で、甲第１号証の相違点と軌を一にするものであるから、甲第１号証の項で検討したように、本件発明が甲第２号証に記載の発明に基づいて当業者が容易に発明をすることができたものとすることはできない。　
　また、甲第１ないし２号証には、上記相違点に係る本件発明の要件及びそれに伴う効果を示唆するものはないので、両者を組み合わせても本件発明を当業者が容易に発明をすることができたものとすることはできない。
　４．まとめ　
　したがって、特許異議申立の理由及び証拠によっては、請求項１に係る発明の特許を取り消すことはできない。　
　また、他に本件特許を取り消すべき理由を発見しない。　
　よって、結論のとおり決定する。　
【異議決定日】
平成１２年９月２６日（２０００．９．２６）
【訂正の要旨】
訂正の要旨
　特許第２９０４５４４号の明細書を次のとおり訂正する。
　Ａ．特許請求の範囲【請求項１】の「シート状支持体と、その少なくとも１面上に形成され、かつ熱転写された染料画像を染着固定し得る重合体を主成分として含む画像受容層とを有し、前記画像受容層中の主成分重合体が、１４０℃において１０６Ｐａ・Ｓ以上の溶融粘度を示し、かつ１６０℃において、１０５Ｐａ・Ｓ以上の溶融粘度を示し、その分子内にエステル結合単位を含む重合体およびその架橋体から選ばれた少なくとも１員からなる、ことを特徴とする熱転写用画像受容シート。」を、特許請求の範囲の減縮を目的として、「シート状支持体と、その少なくとも１面上に形成され、かつ熱転写された染料画像を染着固定し得る重合体を主成分として含む画像受容層とを有する熱転写用画像受容シートにおいて、該重合体が、「１４０℃において１０６Ｐａ・Ｓ以上の溶融粘度を示し、かつ１６０℃において、１０５Ｐａ・Ｓ以上の溶融粘度を示し、その分子内にエステル結合単位を含む重合体を、２〜３官能のイソシアネート化合物で架橋した架橋体」であることを特徴とする熱転写用画像受容シート。」と訂正する。
　Ｂ．明細書第５頁第２〜１１行（特許公報第３欄第４０〜４８行）の「本発明の熱転写用画像受容シートは、シート状支持体と、その少なくとも１面上に形成され、かつ熱転写された染料画像を染着固定し得る重合体を主成分として含む画像受容層とを有し、前記画像受容層中の主成分重合体が、１４０℃において１０６Ｐａ・Ｓ以上の溶融粘度を示し、かつ１６０℃において、１０５Ｐａ・Ｓ以上の溶融粘度を示し、かつ１６０℃において、１０５Ｐａ・Ｓ以上の溶融粘度を示し、その分子内にエステル結合単位を含む重合体、およびその架橋体から選ばれた少なくとも１員からなることを特徴とするものである。」を特許請求の範囲の減縮にともなう不明瞭な記載の釈明を目的として、「本発明の熱転写用画像受容シートは、シート状支持体と、その少なくとも１面上に形成され、かつ熱転写された染料画像を染着固定し得る重合体を主成分として含む画像受容層とを有する熱転写用画像受容シートにおいて、該重合体が、「１４０℃において１０６Ｐａ・Ｓ以上の溶融粘度を示し、かつ１６０℃において、１０５Ｐａ・Ｓ以上の溶融粘度を示し、その分子内にエステル結合単位を含む重合体を、２〜３官能のイソシアネート化合物で架橋した架橋体」であることを特徴とする熱転写用画像受容シートである。」と訂正する。
　Ｃ．明細書第５頁第１６行（特許公報第４欄第２行）の「また染料染着用重合体が架橋体である場合、」を特許請求の範囲の減縮にともなう不明瞭な記載の釈明を目的として、「また染料染着用重合体は架橋体であり、」と訂正する。
　Ｄ．明細書第８頁第１７〜１９行（特許公報第５欄第６〜８行）の「例えばトリレンジイソシアネートなどの２〜３官能のイソシアネート化合物が好ましく用いられる。」を特許請求の範囲の減縮にともなう不明瞭な記載の釈明を目的として、「例えばトリレンジイソシアネートなどの、２〜３官能のイソシアネート化合物が用いられる。」と訂正する。
（５４）【発明の名称】
熱転写用画像受容シート
（５７）【特許請求の範囲】
　【請求項１】シート状支持体と、その少なくとも１面上に形成され、かつ熱転写された染料画像を染着固定し得る重合体を主成分として含む画像受容層とを有
する熱転写用画像受容シートにおいて、該
「
を、２〜３官能のイソシアネート化合物で架橋した架橋体」
【発明の詳細な説明】
〔産業上の利用分野〕
　本発明は、昇華染料の熱転写画像を受容する画像受容シートに関するものである。更に詳しく述べるならば本発明は、昇華性分散染料によるフルカラー画像を転写・染着する熱転写方式プリンター用画像受容シートに関するものである。
　本発明の画像受容シートは、画像が高濃度、鮮明で、転写が高感度に行なわれ、サーマルプリンターにおける使用適性が良好で、かつ耐熱性などの保存性の優れたものである。
〔従来の技術・発明が解決しようとする課題〕
　昨今、熱転写方式の高画質のカラーハードコピー、特に染料転写型プリンターの開発が急速に進行している。染料転写型プリンターにおいては、３原色（イエロー、マゼンタ、シアン）の昇華性染料を含むインクを、サーマルヘッドに付与する加熱エネルギーを連続的に制御しながら、これを加熱し、それぞれの色の染料を転写量を変化させながら画像受容シートに転写させるものであって、濃度階調のフルカラー画像の転写が可能になっている。
　染料熱転写用の画像受容シートは、インクシートから転写された染料に対し、染着されやすい重合体を主成分として含む染着受像層を有している。
　画像受容シート上に高品位の画像を高速で形成するため、染料の転写速度と染着量が大きく、熱による融着などが少なく、プリント後の再昇華が少なく、保存性のよい染料染着用画像受容層が研究されているが、未だ満足なものは得られていない。
　従来、このような染着用重合体として、各種のポリエステル樹脂が利用されている。例えば、転写速度および／あるいは染着量が大きい重合体を得るために、ガラス転移点を低下させることが提案されている。すなわち、エチレングリコールをジオール成分として用い、かつテレフタル酸をジカルボン酸成分として用いて得られる重縮合生成物、すなわちポリエチレンテレフタレートの、ガラス転移点を低下させるために、各種のジオールや、ジカルボン酸を共重合する方法が知られている。この場合ガラス転移点を低下させると、転写開始温度が低下し、このため、転写速度が大きくなるものと考えられている。しかし、画像受容層を高密度とするためには、伝熱速度を大きくし、かつ加熱温度を上げることが必要である。ガラス転移点の低い重合体では、高温における画像受容層のフィルム強度が低下し、このためプリント工程中に融着などをおこして走行性を低下させ、その結果として熱転写システムの感度はむしろ低下していた。又、本来の意味での染着濃度は、重合体のガラス転移点を低くすることにより上昇するという根拠に乏しかった。
　融着を軽減し、かつ保存性の優れた染料染着用重合体は、却ってそのガラス転移点を上昇させることにより得られるが、しかし転写開始温度が上昇し、従って同一の加熱条件ではやはり感度が低下することになるという欠点がある。
　本発明は、従来技術の上記欠点を解消し、画像のプリント感度と濃度が高く、プリント工程における融着が少なく、熱、光に対する保存性が優れた熱転写用画像受容シートを提供しようとするものである。
〔課題を解決するための手段〕
　本発明の熱転写用画像受容シートは、シート状支持体と、その少なくとも１面上に形成され、かつ熱転写された染料画像を染着固定し得る重合体を主成分として含む画像受容層とを有
する熱転写用画像受容シートにおいて、該
「
を、２〜３官能のイソシアネート化合物で架橋した架橋体」
　本発明に用いられる染料染着用重合体は、１０，０００以上の数平均分子量を有することが好ましく、またそのガラス転移点が５０℃以上であるととが好ましい。
　また染料染着用重合体は
架橋体であり
　染料染着性重合体の溶融粘度を低下させることによって、その感度や染着量を上げようとする方法では、得られる画像受容層に融着などによる走行性トラブルや、保存性の低下などの好ましくない結果を生じる。本発明者らの研究によれば、画像受容層の感度や染着は、染料染着性重合体の溶融粘度が低いほど良好になるというわけではなく、粘度とは独立に、染料染着性重合体の染料拡散性や、染料溶解性が重要である。このような知見から、本発明者らは、染料溶解性を大きくし、かつ溶融粘度を高くした重合体が染着性重合体として適していると判断し、このような重合体を開発した。すなわち分子中にエステル基を含む重合体として、ポリエステル樹脂、酢酸ビニル共重合体、又はアクリル共重合体などを用いることにより染着容量が大きく、また溶融粘度が大きく、融着などのトラブルがなく、かつ保存性の良好な画像受容シートを得ることが出来た。
　本発明に有用な染料染着性重合体として、例えばテレフタル酸などの芳香族ジカルボン酸と、ビスフェノールＡのエチレンオキサイド付加物〔一般式（Ｉ）〕などの芳香族ジオールとの重縮合によって得られるポリエステル樹脂がある。この場合、ジオール成分としては、脂肪族グリコール、例えばプロピレングリコール、１，３−プロパンジオール、１，４−ブタンジオール、１，５−ペンタンジオール、１，６−ヘキサンジオール、ジエチレングリコール、ジプロピレングリコールなどや１，４−シクロヘキサンジメタノールのような脂環族グリコールを上記芳香族ジオールと併用することが出来る。
　染料染着性ポリエステル樹脂のジカルボン酸成分として、芳香族ジカルボン酸、例えばテレフタル酸、オルソフタル酸、２，６−ナフタレンジカルボン酸等が用いられる。また芳香族ジカルボン酸以外のジカルボン酸として、コハク酸、アジピン酸、アゼライン酸、セバシン酸、ドデカンジオン酸、ダイマー酸等の脂肪族ジカルボン酸、及び１，４−シクロヘキサンジカルボン酸等の脂環族ジカルボン酸を前記芳香族ジカルボン酸と併用してもよい。
　一般に染料染着性重合体の溶融粘度は、同一の組成であればその分子量によって左右される。また分子量は、ジオールとジカルボン酸の比率、純度、副反応、反応条件による縮合反応の進度などによって、左右される。最も容易な分子量制御の方法として、脱水縮合反応の温度と時間を変えることが挙げられる。
　本発明に有用な染料染着性重合体に、他の樹脂、例えば他のポリエステル樹脂、ポリカーボネート樹脂、アクリル樹脂、酢酸ビニル樹脂等の溶剤可溶の合成樹脂をブレンドして画像受容層を形成することもできる。本発明の画像受容層には、その主成分として上記の特性の重合体が７０重量％以上含まれていることが好ましい。
　本発明の染着層に添加する架橋剤はポリエステルなどの樹脂に架橋反応して、樹脂を３次元化し、染着性被膜の耐熱性を改善する。例えばトリレンジイソシアネートなどの
、
イソシアネート化合物が用いられる。
　本発明に用いられる染料染着用重合体は、１４０℃において１０６Ｐａ・Ｓ以上の溶融粘度を有し、１６０℃において１０５Ｐａ・Ｓ以上の溶融粘度を有して、染料染着用重合体の溶融粘度が上記の値未満であると、得られる画像受容層に、印画操作の際にインクリボンと融着しやすくなるとか、或はプリントの保存中に画像中の染料が再転写しやすくなるなどの不都合が生じる。
　本発明の画像受容層には、印画時にインクリボンとの融着を防止することを目的として、０．１〜１０重量％の離型剤例えばシリコーンを配合することが、好ましい。離型剤含有量が１０％を越えると画像受容層とシート状支持体との接着性が損なわれる場合がある。また、その含有量が０．１％未満では熱融着防止効果が充分に発揮されない。
　本発明の画像受容層は、置換フェノール、テルペンなどの低分子有機化合物を、酸化防止、紫外線吸収、増感等の目的で含有していてもよい。又、白色度、不透明度の向上の為に白色顔料を、色調を調節するために蛍光染料を、またその他の着色用顔料、染料などを、画像受容層中に添加してもよい。
　上記白色顔料、および紫外線吸収剤などの添加剤は、画像受容層の主成分である染着性重合体と混合して塗工するのが便利であるが、紫外線吸収剤層を、独立の被覆層として画像受容層の上、又は下に設けてもよい。
一般に画像受容層の厚さは、一般に１〜２０μｍであり、好ましくは２〜８μｍである。これが薄過ぎると画像の濃度が低下し、又、塗工精度の制約から画像が不均一となる。また、それが厚過ぎると効果が飽和し不経済で、又、画像受容層のフィルム強度が低下する恐れがある。
　本発明の画像受容シートのプリンター内での走行中に、静電気が発生し、重送やジャムなどのトラブルを発生することを防ぐために、シートの少なくともいずれか１面に帯電防止処理を施すことが通常である。帯電防止剤を、画像受容層内に含有させ、又は独立の被覆層として、画像受容層上に被覆してもよい。帯電防止剤としてはカチオン系親水性重合体がよく用いられている。
　本発明に用いられるシート状支持体としては、用途によって上質紙、コート紙、ポリオレフィンと無機顔料を主成分として含む１ないし２軸延伸フィルム、又はそれからなる合成紙など各種プラスチックフィルム、またはそれを複合させた積層シートなどを用いることが出来る。複合シートの例として、ポリエチレン層を上質紙、またはコート紙の両面にラミネートした積層シートがある。本発明に用いられるシート状支持体の厚さは、一般に２０〜２５０μｍであり、その坪量は２０〜２５０ｇ／ｍ２であることが好ましい。
〔実施例〕
　本発明を実施例によって更に説明する。
合成例１
ポリエステル樹脂−（１）の合成
ジカルボン酸成分組成
　テレフタル酸　　　　　　　　　６０モル％　　（９９．７ｇ）
　イソフタル酸　　　　　　　　　４０モル％　　（６６．５ｇ）
ジオール成分組成
　エチレングリコール　　　　　　２０モル％　　（１２．４ｇ）
　ネオペンチルグリコール　　　　１０モル％　　（１１．６ｇ）
　芳香族ジオール
（ビスフェノールＡに対し、エチレンオキサイドが４．０モル付加したもの、商標：ユニオール、ＤＡ４００日本油脂（株）製）　７０モル％（２８０．０ｇ）
　上記カルボン酸成分とジオール成分とを、微量の酢酸カルシウム及び３酸化アンチモンからなる触媒とともに、窒素雰囲気中で加熱し、１５０℃まで昇温した後に、この温度を１時間保持して、反応させ、更に０．１ｍｍＨｇ以下の真空に保ちながら、２６０℃で４時間重縮合反応させた。得られた重合生成物から未反応のエチレングリコールを除去して、ポリエステル樹脂−（１）を得た。この樹脂の数平均分子量（ＧＰＣによる）は２３，０００であった。
合成例２
ポリエステル樹脂−（２）の合成
ジカルボン酸成分組成
　合成例１に同じ
ジオール成分組成
　エチレングリコール　　　　　　４０モル％　（２４．８ｇ）
　ネオペンチルグリコール　　　　２０モル％　（２３．１ｇ）
　ジオール；（合成例１に同じ）　４０モル％　（１６０．０ｇ）
　上記ジカルボン酸成分とジオール成分とを、微量の酢酸カルシウム及び３酸化アンチモンの触媒とともに、窒素雰囲気中で加熱し、１５０℃まで昇温した後に、この温度を１時間保持して、反応させ、更に０．１ｍｍＨｇ以下の真空に保ちながら、２４０℃で２時間重縮合反応させた。得られた重合生成物から未反応のエチレングリコールを除去して、ポリエステル樹脂−（２）を得た。この樹脂の数平均分子量（ＧＰＣによる）は１６，０００であった。
ポリエステル樹脂−（３）…市販品
　商標：バイロン２９０
　数平均分子量：２４，０００
　東洋紡（株）製
ポリエステル樹脂−（４）…市販品
　商標：１０５１
　数平均分子量：１５，０００
　荒川化学（株）製
　樹脂−（１），（２），（３）および（４）の溶融粘度をメルトフローテスターを用いて測定した。その結果を第１表に示す。
実施例−１
　坪量６４ｇ／ｍ２の上質紙からなるシート状芯材の両面に各厚さ３０μｍのポリエチレンフィルムをラミネートしたものをシート状支持体として用いた。この支持体の片面上に、下記組成の塗−１を固形分塗布量が５ｇ／ｍ２になるように塗布し、乾燥して画像受容層を形成し、染料熱転写用画像受容シートを製造した。
塗料−１
　　　　　成　分　　　　　　　　　　　　　　　　　　重　量
ポリエステル樹脂−（１）　　　　　　　　　　　　　１００ｇ
架橋剤
（３官能イソシアネート、商標：コロネートＬ、
日本ポリウレタン工業（株）製）　　　　　　　　　　　　２ｇ
シリコーン樹脂
（商標：ＳＨ３４７６、トーレシリコーン（株）製）　　１０ｇ
トルエン　　　　　　　　　　　　　　　　　　　　　２００ｇ
メチルエチルケトン
（架橋性基／ポリエステルモル比＝４．２）　　　　　２００ｇ
　このようにして得られた染料熱転写用画像受容シートを、市販の昇華転写ビデオプリンター（ソニー（株）製、ＵＰ−５０００）に供して、カラーテストパターンをプリントした。得られたプリントの最高濃度、プリント時のインクリボンとの耐熱融着性、プリント画像を６０℃、４８時間で保存後の退色性についてテストした。
　プリント画像の最高濃度をマクベス濃度計で測定した。また、画像受容シートの耐熱融着性は、ビデオプリンターで階調パターンをプリントしたとき、インクリボンと画像受容シートの融着の有無を官能検査し、評価した。プリント画像の耐熱保存性は、６０℃、４８時間で保存した後の画像の退色性を観察評価した。その結果を第２表に示す。
実施例−２
　実施例１と同一の操作を行なった。但し塗料−１の代わりに下記組成の塗料−２を用いた。
塗料−２
　　　　　成　分　　　　　　　　　　　　　　　　　　重　量
ポリエステル樹脂−（３）　　　　　　　　　　　　　１００ｇ
架橋剤
（２官能イソシアネート、
トリレンジイソシアネート）　　　　　　　　　　　　　１０ｇ
トルエン　　　　　　　　　　　　　　　　　　　　　２００ｇ
メチルエチルケトン　　　　　　　　　　　　　　　　２００ｇ
　テスト結果を第２表に示す。
実施例−３
　実施例１と同一の操作を行なった。但し塗料−１の代わりに下記組成の塗料−３を用いた。
塗料−３
　　　　　成　分　　　　　　　　　　　　　　　　　　重　量
ポリエステル樹脂−（１）　　　　　　　　　　　　　１００ｇ
架橋剤
（３官能イソシアネート、商標：コロネートＬ、
日本ポリウレタン工業（株）製）　　　　　　　　　　　　２ｇ
シリコーン樹脂
（商標：ＳＨ３４７６、トーレシリコーン（株）製）　　　３ｇ
トルエン　　　　　　　　　　　　　　　　　　　　　２００ｇ
メチルエチルケトン　　　　　　　　　　　　　　　　２００ｇ
テスト結果を第２表に示す。
比較例１
　実施例１と同一の支持体上に、下記組成の塗料−４を、固形分塗布量が５ｇ／ｍ２になるように塗工、乾燥し、画像受容層を形成し、受容シートを得た。
塗料−４
　　　　　成　分　　　　　　　　　　　　　　　　　　重　量
ポリエステル樹脂−（２）　　　　　　　　　　　　　１００ｇ
シリコーン樹脂
（商標：ＳＨ３４７６、トーレシリコーン（株）製）　　　３ｇ
トルエン　　　　　　　　　　　　　　　　　　　　　２００ｇ
メチルエチルケトン　　　　　　　　　　　　　　　　２００ｇ
　テスト結果を第２表に示す。
比較例２
　実施例１と同一の基材上に、下記組成の塗料−５を固形分塗布量が５ｇ／ｍ２になるように塗工、乾燥し、画像受容層を形成して、画像受容シートを得た。
塗料−５
　　　　　成　分　　　　　　　　　　　　　　　　　　重　量
ポリエステル樹脂−（４）　　　　　　　　　　　　　１００ｇ
架橋剤
（３官能イソシアネート、商標：コロネートＬ、
日本ポリウレタン工業（株）製）　　　　　　　　　　　　５ｇ
シリコーン樹脂
（商標：ＳＨ３４７６、トーレシリコーン（株）製）　　　３ｇ
トルエン　　　　　　　　　　　　　　　　　　　　　２００ｇ
メチルエチルケトン　　　　　　　　　　　　　　　　２００ｇ
テスト結果を第２表に示す。
〔発明の効果〕
　本発明の熱転写用画像受容シートは、特定の溶融粘度を有する特定重合体を含む画像受容層を有し、それによって、転写した染料による画像の感度と発色濃度が高く、鮮やかであり、かつ保存性が優れているという特長を有し、実用性の高いものである。